Brevet FR2979713A1 — publié le 20130308

Elément optique polarisant teinté et procédé de fabrication d'un tel élément La présente invention concerne un élément optique polarisant teinté et un procédé de fabrication d'un tel élément. Par élément optique, on entend en particulier une lentille, correctrice ou non, qui peut être utilisée comme un verre de lunette, par exemple pour des lunettes, en particulier des lunettes de soleil ou des masques ou analogues. A ce jour, on connaît des ensembles polarisants qui sont formés 10 par deux couches d'un matériau par exemple thermoplastique prenant en sandwich un film polarisant, par exemple un film de polyvinylalcool (PVA). Pour faire une paire de lunettes de soleil sans effet correcteur, on injecte alors une couche d'un matériau thermoplastique, par exemple du 15 polycarbonate sur la couche de l'ensemble polarisant destinée à être en vis-à-vis de L'élément optique ainsi constitué peut déjà servir par exemple pour des lunettes de soleil polarisantes non correctrices. Il suffit alors de façonner le contour de l'élément optique pour l'adapter à la monture. 20 Pour obtenir des « verres » semi-finis, c'est-à-dire des éléments optiques dont on peut non seulement façonner le contour externe pour l'adapter à une monture, également appelé détourage ou taillage, mais dont on peut aussi adapter la correction optique, également appelé le BRT0825 surfaçage, l'épaisseur de la troisième couche est choisie telle qu'elle permette le surfaçage de ce « verre » pour obtenir la correction optique souhaitée. La mise en oeuvre d'un tel procédé pour la réalisation des 5 « verres » semi-finis conduit à la réalisation de lunettes présentant une teinte définie (généralement brune ou grise) qui est fixée par la teinte même de l'élément polarisant. Cependant, on souhaiterait pourvoir changer, en particulier pour des aspects esthétiques, la teinte du verre, ceci de manière aisée, même 10 pour de petites séries. Des solutions connues consistent à utiliser par exemple un film polarisant teinté. Toutefois, ces films n'existent qu'avec une gamme de teintes très limitée. On pourrait envisager de teinter la troisième couche de matériau 15 thermoplastique qui dans les procédés traditionnels est une couche de matériaux « cristal » c'est-à-dire transparente mais non teintée. Toutefois, dès que l'on réalise le surfaçage de la troisième couche pour obtenir l'effet correcteur souhaité, la teinte du verre n'est plus uniforme du fait de cette étape de surfaçage qui va générer des 20 variations d'épaisseurs. On connaît du document W00259821 une lentille ophtalmique qui peut être teintée. Cette lentille est réalisée selon un processus plus complexe à plusieurs couches avec une couche isotropique de support, BRT0825 une couche d'un film polarisant, une couche d'un film adhésif en polyuréthane et d'une couche de polycarbonate cristal. Selon ce document, un colorant peut être introduit dans le film adhésif en polyuréthane de manière à obtenir des verres optiques de 5 toutes les couleurs. Cependant, il faut noter que le processus de fabrication des verres selon W00259821 n'est pas un procédé par injection et est très différent de celui de la Demanderesse, plus complexe et plus lent. En effet, le film adhésif joue un rôle important et nécessite pour son 10 application des temps de séchage d'au moins 30 minutes, puis un traitement mécanique par application d'un rouleau pour chasser éventuellement des bulles d'air entre le film adhésif et le film polarisant, ce qui pourrait affecter de façon importante la qualité optique des verres. 15 La présente invention vise donc à proposer un élément optique polarisant teinté et un procédé de fabrication d'un tel élément optique dont la teinte peut être choisie avec une grande liberté tout en limitant les changements au cours du processus de fabrication et dont la cadence de fabrication peut être élevée. 20 A cet effet, l'invention propose un élément optique polarisant teinté, comprenant un ensemble polarisant composé d'au moins d'une première et d'une seconde couches d'un matériau thermoplastique ou thermodurcissable prenant en sandwich un film polarisant, caractérisé en ce qu'il comporte en outre une troisième couche d'un matériau 25 thermoplastique teinté adhérant par injection à la seconde couche et en ce qu'il comprend une quatrième couche d'un matériau thermoplastique BRT0825 cristal adhérant par injection à la troisième couche, destinée à être surfacée pour un effet correcteur. Il est ainsi possible d'associer les avantages des verres polarisants avec les effets esthétiques des verres teintés, tout en ayant une cadence 5 de fabrication élevée par injection. En effet, le temps de fabrication d'un élément optique polarisant tel que défini ci-dessus est d'environ 180s. Ainsi, la quatrième couche peut être surfacée pour former une lentille correctrice sans altérer la teinte ou la couleur du verre. Bien entendu, par « verre » on entend dans le présent exposé des 10 verres essentiellement en un matériau thermoplastique. On peut ainsi fabriquer des verres solaires, des écrans solaires, des verres teintés de correction unifocaux, des verres teintés de correction progressifs. Selon un aspect, la troisième couche teintée est réalisée par un 15 matériau thermoplastique transparent qui est coloré par ajout d'un pigment ou d'un colorant. Selon un autre aspect, la seconde couche de matériau thermoplastique est de nature chimique identique à la troisième couche de matériau thermoplastique teinté, qui est elle-même de nature 20 chimique identique à la quatrième couche de matériau thermoplastique cristal. Selon un autre aspect, l'ensemble polarisant possède une épaisseur comprise entre 0,3 et lmm. BRT0825 Selon encore un autre aspect, la troisième couche possède une épaisseur comprise entre 0,5mm et 2mm. Le film polarisant est par exemple un film de polyvinylalcool (PVA). Le matériau thermoplastique est par exemple compris dans le groupe suivant : polymethyl(meth)acrylate, polycarbonate, polycarbonate/polyester blends, polyamide, polyester, cyclic olefin copolymers, polyuréthane, polysulfone, du TAC (triacétate de cellulose) et leur combinaison. Le matériau thermodurcissable pour les première et seconde couches est par exemple compris dans le groupe suivant :du CAB (cellulose acétate butyrate). L'invention vise en outre un procédé de fabrication d'un élément 15 optique teinté tel que défini ci-dessus, caractérisé en ce qu'il comprend les étapes suivantes : - posage d'un ensemble polarisant composé d'au moins d'une première et d'une seconde couches d'un matériau thermoplastique ou thermodurcissable prenant en sandwich un film polarisant dans un 20 moule d'une presse à injecter, - injection d'une troisième couche d'un matériau thermoplastique teinté pour la faire adhérer à la seconde couche, - injection d'une quatrième couche d'un matériau thermoplastique cristal de façon à la faire adhérer à la troisième couche, la quatrième 25 couche étant destinée à être surfacée pour un effet correcteur. Ainsi, grâce à ce procédé, les couches de l'ensemble polarisant, la couche teintée et la quatrième couche cristal sont intimement liées de BRT0825 manière simple et aisément reproductible. Avec ce procédé, il est possible d'obtenir des lentilles ayant une qualité optique particulièrement bonne, en permettant notamment de limiter voire annuler le risque de déviation optique entre les couches et d'obtenir aussi bien de petites que de grandes séries de lentilles ayant une teinte / couleur stable. Selon un autre aspect, après l'injection de la troisième couche et avant l'injection de la quatrième couche, on tourne le moule dans lequel se trouvent l'ensemble polarisant et la troisième couche, et on injecte ensuite la quatrième couche d'un matériau thermoplastique cristal sur la troisième couche teintée. L'invention vise en particulier l'utilisation d'un élément optique tel que défini ci-dessus pour des lunettes, en particulier pour des lunettes de soleil, notamment à effet correcteur. D'autres avantages et caractéristiques apparaîtront à la lecture de la description des figures suivantes, parmi lesquelles : - la figure 1 montre une vue schématique en coupe d'un élément optique selon une étape intermédiaire, - la figure 2 est une vue schématique en coupe illustrant l'étape de moulage de la troisième couche de l'élément optique, - la figure 3 montre une vue schématique en coupe d'un élément optique selon l'invention, et la figure 4 est une vue schématique en coupe illustrant l'étape de moulage de la quatrième couche de l'élément optique selon 25 l'invention. BRT0825 Sur toutes les figures, les mêmes éléments portent les mêmes numéros de référence. La figure 1 montre selon une vue schématique en coupe un élément optique polarisant teinté 1 selon une étape intermédiaire. Cet élément optique polarisant teinté 1 est par exemple destiné à être utilisé pour des lunettes, en particulier des lunettes de soleil. Pour ce faire il est seulement nécessaire de façonner le bord externe 3 selon la forme voulue du cadre de la monture. Cet élément optique polarisant teinté 1 comprend un ensemble polarisant 5 composé d'au moins d'une première 7 et d'une seconde 9 couches d'un matériau thermoplastique ou thermodurcissable prenant en sandwich un film polarisant 11. Bien entendu, cet ensemble polarisant 5 avec ses couches 5, 7 et 9 est optiquement transparent, c'est-à-dire qu'il laisse passer de la lumière. Comme on le voit sur la figure 1, l'élément optique 1 comporte en outre une troisième couche 13 d'un matériau thermoplastique transparent teinté ou coloré adhérant par injection à la seconde couche 9. A titre d'exemple, l'ensemble polarisant 5 possède une épaisseur 20 el comprise entre 0,3 et lmm et la troisième couche 13 possèdent une épaisseur e2 comprise entre 0,5 et 2mm. Le film polarisant est par exemple un film de polyvinylalcool (PVA) connu pour ses propriétés polarisantes. Pour une utilisation lunettes, la couche 13 sera celle destinée à 25 être la plus proche de l'oeil de l'utilisateur et la couche 7 celle la plus éloignée de l'oeil de l'utilisateur. BRT0825 Comme évoquée ci-dessus, les deux couches 7, 9 peuvent être réalisées par un matériau thermoplastique ou thermodurcissable, et la couche 13 peut être réalisées en un matériau thermoplastique. Comme matériau thermoplastique, on peut par exemple choisir dans le groupe suivant : polymethyl(meth)acrylate, polycarbonate, polycarbonate/polyester blends, polyamide, polyester, cyclic olefin copolymers, polyuréthane, polysulfone, du TAC (triacétate de cellulose) et leur combinaison Comme matériau thermodurcissable, on peut par exemple utiliser 10 un matériau transparent comme du CAB (cellulose acétate butyrate). Pour colorer le matériau thermoplastique, il suffit d'ajouter des pigments ou des colorants. Il peut s'agir de pigments organiques ou minéraux. Ainsi, tout en ayant un élément optique polarisant, on peut 15 facilement modifier la teinte de celui-ci en utilisant un matériau thermoplastique de couleur adaptée à la teinte finale souhaitée pour la couche 13. De plus, étant donné que la troisième couche 13 est appliquée sur la seconde couche 9 par injection, on constate un phénomène local de 20 fusion à la frontière entre les deux couches, de manière que tout phénomène non souhaitable de réfraction peut être évité. De fait dans un mode de réalisation préférée de l'invention, on utilisera préférentiellement un ensemble polarisant 5 comprenant une couche 9 particulièrement apte à créer cette fusion locale avec la couche en 25 matériau thermoplastique teintée 13. Avantageusement la couche 9 est une couche de matériaux thermoplastique, et de façon préférée, les couches 9 et 13 sont constituées de matériaux de même famille chimiques. BRT0825 En outre, par la conception de cet élément optique, on n'est plus limité dans le choix de la couleur comme avant. Comme on va le décrire par la suite, l'élément optique polarisant teinté 1 de la figure 1 selon une étape intermédiaire est réalisé selon une 5 étape de moulage illustrée schématiquement à la figure 2. En effet, pour réaliser l'élément optique 1, on part d'un insert polarisant ou wafer préfabriqué formé par l'ensemble polarisant 5. Celui-ci est posé dans une installation de moulage 30 par injection ou presse d'injection comprenant une empreinte concave 32 et deux 10 empreintes convexes 34 (figure 2) et 36 (figure 4). Avantageusement, l'empreinte concave 32 est montée rotative et les empreintes 34 et 36 se font face de part et d'autre de l'empreinte concave 32 monté sur son axe de rotation. Les empreintes sont par exemple réalisées en métal poli. 15 Une fois l'ensemble polarisant 5 posé, on injecte la troisième couche 13 de matériau thermoplastique teinté pour la faire adhérer à la seconde couche 9. Ainsi, le film polarisant 11 étant protégé et pris en sandwich entre les premières 7 et deuxième 9 couches, on peut librement choisir 20 l'épaisseur de la couche teintée 13 et la concentration en pigments ou colorants pour obtenir la teinte souhaitée. On comprend donc que l'ensemble polarisant 5 est fabriqué à l'avance en tant que insert ou « wafer » polarisant. Par contre, sur l'élément optique 1, les couches 7, 9, 13 et le film polarisant 11 forment 25 une unité, l'ensemble 5 ne peut plus être distingué en tant que partie individuelle. BRT0825 Sur la figure 3 est montrée une vue schématique en coupe d'un élément optique selon l'invention à l'état fini. Par rapport à la figure 1, l'élément optique 1 comprend en outre une quatrième couche 15 d'un matériau thermoplastique cristal 5 adhérant par injection à la troisième couche 13, cette quatrième couche 15 étant destinée à être surfacée pour un effet correcteur. Par « cristal » ou « verre cristal », on entend un verre / matériau optique de la classe 0 selon la définition internationale normalisée des verres en cinq catégories de transmission lumineuses. Il s'agit d'un verre 10 présentant dans le domaine spectral visible, un intervalle de transmission lumineuse comprise entre 80% et 100%. De fait dans un mode de réalisation préférée de l'invention on utilisera préférentiellement un élément optique 1 comprenant une couche 13 particulièrement apte à créer cette adhésion par injection 15 avec la couche en matériau thermoplastique cristal 15. Avantageusement les couches 13 et 15 sont constituées par un matériau thermoplastique appartenant à la même famille chimique. Ce peut être notamment du polycarbonate. Comme on le voit sur la figure 3, la troisième couche 13 est prise 20 en sandwich entre la deuxième 9 et la quatrième couche 15. Bien entendu, d'autres couches de traitement peuvent être appliquées par la suite à l'élément optique 1, comme des couches pour un traitement antireflet, anti-rayure, antisalissure, etc. Après l'étape de moulage intermédiaire de la figure 2, l'élément 25 optique polarisant teinté 1 de la figure 3 est réalisé selon une étape de moulage supplémentaire illustrée schématiquement à la figure 4. BRT0825 Ainsi, on procède en plus de ce qui a été décrit précédemment à l'injection de la quatrième couche 15 d'un matériau thermoplastique cristal de façon à la faire adhérer à la troisième couche 13 (voir figure 4), cette quatrième couche 15 étant effectivement destinée à être surfacée pour un effet correcteur. A cet effet, après l'injection de la couche 13, on retire l'empreinte 34, on tourne le moule de la pression d'injection (voir flèche 40 - voir figure 2), puis on fait avancer l'empreinte convexe 36 (voir figure 4) et puis on injecte du matériau thermoplastique cristal pour la réalisation de la quatrième couche 15. Selon un mode préférentiel de l'invention, l'ensemble polarisant 5 présente une seconde couche de matériau 9 de type thermoplastique de nature chimique identique à la troisième couche 13 teintée, qui est elle-même de nature chimique identique à la quatrième couche 15 d'un matériau cristal. En effet, dans ces conditions la fusion des matériaux thermoplastiques entre-eux est d'autant meilleure que ceux-ci sont de nature chimique identiques. On utilisera notamment du polycarbonate comme matériau thermoplastique pour toutes les couches 9, 13 et 15. Grace à la fabrication de l'élément optique par injection, la 20 cadence de fabrication peut être élevée. La fabrication d'un seul élément optique ne nécessite que 180s environ à titre indicatif. BRT0825 REVENDICATIONS1. Elément optique polarisant teinté (1), comprenant un ensemble 5 polarisant (5) composé d'au moins d'une première (7) et d'une seconde (9) couches d'un matériau thermoplastique ou thermodurcissable prenant en sandwich un film polarisant (11), caractérisé en ce qu'il comporte en outre une troisième couche (13) d'un matériau thermoplastique teinté adhérant par injection à la seconde (9) couche et 10 en ce qu'il comprend une quatrième couche (15) d'un matériau thermoplastique cristal adhérant par injection à la troisième couche (13), destinée à être surfacée pour un effet correcteur. 2. Elément optique selon la revendication 1, caractérisé en ce que la troisième couche (13) est réalisée par un matériau thermoplastique 15 transparent teinté par ajout d'un pigment ou d'un colorant. 3. Elément optique selon la revendication 1 ou 2, caractérisé en ce que la seconde couche (9) d'un matériau thermoplastique est de nature chimique identique à la troisième couche (13) de matériau thermoplastique teinté, qui est elle-même de nature chimique identique 20 à la quatrième couche (15) de matériau thermoplastique cristal. 4. Elément optique selon l'une quelconque des revendications 1 à 3, caractérisé en ce que l'ensemble polarisant (5) possède une épaisseur comprise entre 0,3 et 1 mm. 5. Elément optique selon l'une quelconque des revendications 1 à 25 4, caractérisé en ce que la troisième couche (13) possède une épaisseur comprise entre 0,5mm et 2mm. BRT0825 6. Elément optique selon l'une quelconque des revendications 1 à 5, caractérisé en ce que le film polarisant (11) est un film de polyvinylalcool (PVA). 7. Elément optique selon l'une quelconque des revendications 1 à 5 6, caractérisé en ce que le matériau thermoplastique est compris dans groupe suivant : polymethyl(meth)acrylate, polycarbonate, polycarbonate/polyester blends, polyamide, polyester, cyclic olefin copolymers, polyuréthane, polysulfone, du triacétate de cellulose et leur combinaison. 10 8. Elément optique selon l'un quelconque des revendications 1 à 6, caractérisé en ce que le matériau thermodurcissable des premières et secondes couches (7, 9) est de la cellulose acétate butyrate. 9. Procédé de fabrication d'un élément optique selon l'une quelconque des revendications 1 à 8, caractérisé en ce qu'il comprend 15 les étapes suivantes : - posage d'un ensemble (5) polarisant composé d'au moins d'une première (7) et d'une seconde (9) couches d'un matériau thermoplastique ou thermodurcissable prenant en sandwich un film polarisant (11) dans un moule (30), 20 - injection d'une troisième couche (13) d'un matériau thermoplastique teinté pour la faire adhérer à la seconde couche (9) - injection d'une quatrième couche (15) d'un matériau thermoplastique cristal de façon à la faire adhérer à la troisième couche (13), la quatrième couche (15) étant destinée à être surfacée pour un 25 effet correcteur. 10. Procédé de fabrication selon la revendication 9, caractérisé en ce qu'après l'injection de la troisième couche (13) et avant l'injection de la quatrième couche (15), on tourne le moule (30) dans lequel se BRT0825trouvent l'ensemble polarisant (5) et la troisième couche (13) et en ce que l'on injecte ensuite la quatrième couche (15) d'un matériau thermoplastique cristal sur la troisième couche (13). 11. Utilisation d'un élément optique (1) selon l'une quelconque 5 des revendications 1 à 8 pour des lunettes, en particulier pour des lunettes de soleil. BRT0825